(57)【要約】    【課題】耐候性、耐衝撃性および透明性に優れる成形品を得ることのできる熱可塑性樹脂組成物を提供すること。    【解決手段】アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合して得られるアクリル系ゴム質重合体（Ａ）の存在下に、ビニル系単量体（ｂ）をグラフト共重合して得られるグラフト共重合体（Ｂ）と、不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合して得られるビニル系（共）重合体（Ｃ）を配合してなる熱可塑性樹脂組成物であって、グラフト共重合体（Ｂ）とビニル系（共）重合体（Ｃ）の合計１００重量部に対して、グラフト共重合体（Ｂ）３５〜７５重量部およびビニル系（共）重合体（Ｃ）２５〜６５重量部を配合してなる熱可塑性樹脂組成物。【選択図】なし【特許請求の範囲】
【請求項１】
アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合して得られるアクリル系ゴム質重合体（Ａ）の存在下に、ビニル系単量体（ｂ）をグラフト共重合して得られるグラフト共重合体（Ｂ）と、不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合して得られるビニル系（共）重合体（Ｃ）を配合してなる熱可塑性樹脂組成物であって、グラフト共重合体（Ｂ）とビニル系（共）重合体（Ｃ）の合計１００重量部に対して、グラフト共重合体（Ｂ）３５〜７５重量部およびビニル系（共）重合体（Ｃ）２５〜６５重量部を配合してなる熱可塑性樹脂組成物。
【請求項２】
前記ビニル系単量体（ｂ）がシアン化ビニル系単量体（ｂ１）２２〜３５重量％および芳香族ビニル系単量体（ｂ２）６５〜７８重量％を含む請求項１に記載の熱可塑性樹脂組成物。
【請求項３】
前記アクリル系ゴム質重合体（Ａ）の屈折率と前記ビニル系（共）重合体（Ｃ）の屈折率との差の絶対値が０．０２以下である請求項１または２に記載の熱可塑性樹脂組成物。
【請求項４】
前記アクリル系ゴム質重合体（Ａ）の屈折率と前記グラフト共重合体（Ｂ）のグラフト成分の屈折率との差の絶対値が０．０５以上である請求項１〜３のいずれかに記載の熱可塑性樹脂組成物。
【請求項５】
厚さ３ｍｍの角板成形品を射出成形したときの角板成形品の厚さ方向の全光線透過率が５０％以上となる請求項１〜４のいずれかに記載の熱可塑性樹脂組成物。
【請求項６】
アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合してアクリル系ゴム質重合体（Ａ）を得る工程、前記アクリル系ゴム質重合体（Ａ）の存在下に、ビニル系単量体（ｂ）をグラフト共重合してグラフト共重合体（Ｂ）を得る工程、不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合してビニル系（共）重合体（Ｃ）を得る工程、ならびに、前記グラフト共重合体（Ｂ）と前記ビニル系（共）重合体（Ｃ）の合計１００重量部に対して、グラフト共重合体（Ｂ）３５〜７５重量部およびビニル系（共）重合体（Ｃ）２５〜６５重量部を配合する工程を含む熱可塑性樹脂組成物の製造方法。
【請求項７】
請求項１〜５のいずれかに記載の熱可塑性樹脂組成物からなる成形品。
【請求項８】
厚さ３ｍｍあたりの全光線透過率が５０％以上である請求項７に記載の成形品。
【発明の詳細な説明】
【技術分野】
【０００１】
本発明は、グラフト共重合体とビニル系（共）重合体を配合してなる熱可塑性樹脂組成物に関する。
【背景技術】
【０００２】
ジエン系ゴム質重合体の存在下に、不飽和カルボン酸アルキルエステル系単量体、シアン化ビニル系単量体、芳香族ビニル系単量体などを共重合してなるメタクリル酸メチル−アクリロニトリル−ブタジエン−スチレン（ＭＡＢＳ）樹脂は、透明性、耐衝撃性、成形性、外観などに優れ、ＯＡ機器、家電製品、一般雑貨などの種々の用途に幅広く利用されている。しかし、ＭＡＢＳ樹脂は重合体の主鎖中に化学的に不安定な二重結合を多く有するため、紫外線などによって劣化しやすく、耐候性に劣るため屋外での使用に難点があった。そのため、主鎖中に二重結合を有しない飽和ゴム質重合体を使用する方法が提案されており、その代表的なものとして、アクリル系ゴム質重合体を使用したアクリロニトリル−スチレン−アクリレート（ＡＳＡ）樹脂が知られている。飽和ゴムであるアクリル系ゴム質重合体は、紫外線に対して安定であり優れた耐候性を有する反面、ＭＡＢＳ樹脂と比較して全光線透過率が低く、透明性に欠ける課題があった。
【０００３】
これに対して、光透過性が高いＡＳＡ樹脂として、例えば、アクリル系ゴム質重合体（ａ）の存在下に、芳香族ビニル単量体を含むビニル系単量体（ｂ１）を重合して得られるゴム強化樹脂（Ａ）と、ビニル系単量体（ｂ２）の（共）重合体（Ｂ）とを含有してなり、成分（ａ）の屈折率ｎａ、（共）重合体（Ｂ）の屈折率ｎＢ、ゴム強化樹脂（Ａ）中の成分（ｂ１）同士の重合体部分の屈折率ｎｂが、ｎａ＜ｎＢ＜ｎｂを満たす熱可塑性樹脂組成物が提案されている（例えば、特許文献１参照）。また、アクリル系ゴム状重合体に芳香族ビニル系単量体がグラフト重合されたグラフトアクリル系共重合体、芳香族ビニル−シアン化ビニル系共重合体およびポリアルキル（メタ）アクリレート樹脂を含む熱可塑性樹脂組成物（例えば、特許文献２参照）が提案されている。しかしながら、特許文献１〜２に提案されるＡＳＡ樹脂によっても、なお透明性が不十分である課題があった。
【０００４】
一方、光学的透明性、靱性および耐熱性に優れた光学フィルムとして、（メタ）アクリル系樹脂、及び、（メタ）アクリル系ゴムと芳香族ビニル化合物の共重合体に（メタ）アクリル系樹脂がグラフトされたグラフト共重合体を含む光学フィルムが提案されている（例えば、特許文献３参照）。しかしながら、特許文献３に提案されるＡＳＡ樹脂は、耐衝撃性が低いという課題があった。
【先行技術文献】
【特許文献】
【０００５】
【特許文献１】特開２００４−２４４５１８号公報
【特許文献２】特表２０１４−５３３７６３号公報
【特許文献３】特開２００９−８４５７４号公報
【発明の概要】
【発明が解決しようとする課題】
【０００６】
本発明は、耐候性、耐衝撃性および透明性に優れる成形品を得ることのできる熱可塑性樹脂組成物を提供することを課題とする。
【課題を解決するための手段】
【０００７】
上記課題を解決するため、本発明は主として以下の構成を有する。
（１）アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合して得られるアクリル系ゴム質重合体（Ａ）の存在下に、ビニル系単量体（ｂ）をグラフト共重合して得られるグラフト共重合体（Ｂ）と、不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合して得られるビニル系（共）重合体（Ｃ）を配合してなる熱可塑性樹脂組成物であって、グラフト共重合体（Ｂ）とビニル系（共）重合体（Ｃ）の合計１００重量部に対して、グラフト共重合体（Ｂ）３５〜７５重量部およびビニル系（共）重合体（Ｃ）２５〜６５重量部を配合してなる熱可塑性樹脂組成物。
（２）前記ビニル系単量体（ｂ）がシアン化ビニル系単量体（ｂ１）２２〜３５重量％および芳香族ビニル系単量体（ｂ２）６５〜７８重量％を含む（１）に記載の熱可塑性樹脂組成物。
（３）前記アクリル系ゴム質重合体（Ａ）の屈折率と前記ビニル系（共）重合体（Ｃ）の屈折率との差の絶対値が０．０２以下である（１）または（２）に記載の熱可塑性樹脂組成物。
（４）前記アクリル系ゴム質重合体（Ａ）の屈折率と前記グラフト共重合体（Ｂ）のグラフト成分の屈折率との差の絶対値が０．０５以上である（１）〜（３）のいずれかに記載の熱可塑性樹脂組成物。
（５）厚さ３ｍｍの角板成形品を射出成形したときの角板成形品の厚さ方向の全光線透過率が５０％以上となる（１）〜（４）のいずれかに記載の熱可塑性樹脂組成物。
（６）アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合してアクリル系ゴム質重合体（Ａ）を得る工程、前記アクリル系ゴム質重合体（Ａ）の存在下に、ビニル系単量体（ｂ）をグラフト共重合してグラフト共重合体（Ｂ）を得る工程、不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合してビニル系（共）重合体（Ｃ）を得る工程、ならびに、前記グラフト共重合体（Ｂ）と前記ビニル系（共）重合体（Ｃ）の合計１００重量部に対して、グラフト共重合体（Ｂ）３５〜７５重量部およびビニル系（共）重合体（Ｃ）２５〜６５重量部を配合する工程を含む熱可塑性樹脂組成物の製造方法。
（７）（１）〜（５）のいずれかに記載の熱可塑性樹脂組成物からなる成形品。
（８）厚さ３ｍｍあたりの全光線透過率が５０％以上である（７）に記載の成形品。
【発明の効果】
【０００８】
本発明の熱可塑性樹脂組成物によれば、耐候性、耐衝撃性および透明性に優れた成形品を得ることができる。
【発明を実施するための形態】
【０００９】
本発明の熱可塑性樹脂組成物は、グラフト共重合体（Ｂ）とビニル系（共）重合体（Ｃ）の合計１００重量部に対して、グラフト共重合体（Ｂ）３５〜７５重量部およびビニル系（共）重合体（Ｃ）２５〜６５重量部を配合してなる。グラフト共重合体（Ｂ）を配合することにより、成形品の耐候性、耐衝撃性および透明性を向上させることができ、ビニル系（共）重合体（Ｃ）を配合することにより、透明性を向上させることができる。前記グラフト共重合体（Ｂ）は、アクリル系ゴム質重合体（Ａ）の存在下に、ビニル系単量体（ｂ）をグラフト共重合して得られる。前記ビニル系（共）重合体（Ｃ）は、ビニル系単量体（ｃ）を（共）重合して得られる。
【００１０】
アクリル系ゴム質重合体（Ａ）は、アクリル酸エステル系単量体（ａ１）、芳香族ビニル系単量体（ａ２）および多官能性ビニル系単量体（ａ３）を含むビニル系単量体（ａ）を共重合して得られる。
【００１１】
アクリル系ゴム質重合体（Ａ）を構成するアクリル酸エステル系単量体（ａ１）としては、炭素数１〜１０のアルキル基を有するものが好ましく、例えば、アクリル酸メチル、アクリル酸エチル、アクリル酸ｎ−ブチル、アクリル酸ｔ−ブチル、アクリル酸オクチルなどが挙げられる。これらを２種以上用いてもよい。これらの中でも、アクリル酸ｎ−ブチルが好ましい。
【００１２】
アクリル系ゴム質重合体（Ａ）を構成する芳香族ビニル系単量体（ａ２）としては、例えば、スチレン、α−メチルスチレン、ｐ−メチルスチレン、ｍ−メチルスチレン、ｏ−メチルスチレン、ｔ−ブチルスチレンなどが挙げられる。これらを２種以上用いてもよい。これらの中でも、スチレンが好ましい。
【００１３】
アクリル系ゴム質重合体（Ａ）を構成する多官能性ビニル系単量体（ａ３）は、官能基を２以上有するものであれば特に限定されず、官能基としては、例えば、アリル基、（メタ）アクリロイル基などの炭素−炭素二重結合を有する基などが挙げられる。多官能性ビニル系単量体（ａ３）としては、例えば、アクリル酸アリル、メタクリル酸アリル、マレイン酸ジアリル、トリアリルシアヌレート、トリアリルイソシアヌレートなどのアリル系化合物、ジビニルベンゼン、エチレングリコールジメタクリレート、ジエチレングリコールジメタクリレート、プロピレングリコールジメタクリレートなどのジメタクリル酸エステル系化合物などが挙げられる。これらを２種以上用いてもよい。これらの中でも、アクリル系ゴム質重合体（Ａ）のゴム弾性などの特性を所望の範囲に調整しやすいことから、メタクリル酸アリルが好ましい。
【００１４】
アクリル系ゴム質重合体（Ａ）のゲル膨潤度は、成形品の耐衝撃性をより向上させる観点から、１０倍以上が好ましく、１２倍以上がさらに好ましい。
【００１５】
ここで、前述のゲル膨潤度は、以下の方法により求めることができる。まず、アクリル系ゴム質重合体（Ａ）ラテックスの場合には、アクリル系ゴム質重合体（Ａ）約１０ｍｌを撹拌下のメタノール約１５０ｍｌ中に加え、次に１０％硫酸約２０ｍｌを添加した後、脱水・洗浄によりアクリル系ゴム質重合体（Ａ）の固形物を得る。得られたアクリル系ゴム質重合体（Ａ）の固形物を８０℃で３時間真空乾燥した後、約１ｇをトルエンに２４時間含浸させ、膨潤したサンプルの重量（ｙ）を測定する。続いて、８０℃で３時間真空乾燥を行った後、乾燥後のサンプルの重量（ｚ）を測定する。ゲル膨潤度は、膨潤したサンプルの重量（ｙ）および乾燥後のサンプルの重量（ｚ）から、下記式より算出する。
ゲル膨潤度（倍）＝（ｙ）／（ｚ）。
【００１６】
アクリル系ゴム質重合体（Ａ）を構成するビニル系単量体（ａ）は、ビニル系単量体（ａ）の総量１００重量％中、アクリル酸エステル系単量体（ａ１）を７０〜９０重量％、芳香族ビニル系単量体（ａ２）を１０〜３０重量％、多官能性ビニル系単量体（ａ３）を０．５〜３重量％含む。アクリル酸エステル系単量体（ａ１）含有量が７０重量％未満であると、アクリル系ゴム質重合体（Ａ）のゴム弾性が低下し硬くなることから、成形品の耐衝撃性が低下する。アクリル酸エステル系単量体（ａ１）含有量は７５重量％以上が好ましく、成形品の耐候性、耐衝撃性をより向上させることができる。一方、アクリル酸エステル系単量体（ａ１）含有量が９０重量％を超えると、アクリル系ゴム質重合体（Ａ）の屈折率が低下し、後述するビニル系（共）重合体（Ｃ）との屈折率差が大きくなることから、成形品の透明性が低下する。アクリル酸エステル系単量体（ａ１）含有量は、８５重量％以下が好ましい。また、芳香族ビニル系単量体（ａ２）含有量が１０重量％未満であると、アクリル系ゴム質重合体（Ａ）の屈折率が低下し、後述するビニル系（共）重合体（Ｃ）との屈折率差が大きくなることから、成形品の透明性が低下する。芳香族ビニル系単量体（ａ２）含有量は、１５重量％以上が好ましい。一方、芳香族ビニル系単量体（ａ２）含有量が３０重量％を超えると、アクリル系ゴム質重合体（Ａ）のゴム弾性が低下し硬くなることから、成形品の耐衝撃性が低下する。芳香族ビニル系単量体（ａ２）含有量は２５重量％以下が好ましく、成形品の耐候性、耐衝撃性をより向上させることができる。また、多官能性ビニル系単量体（ａ３）含有量が０．５重量％未満であると、後述するグラフト共重合体（Ｂ）のグラフト率が低下することから、成形品の耐衝撃性が低下する。多官能性ビニル系単量体（ａ３）含有量は０．６重量％以上が好ましく、０．７重量％以上がより好ましい。一方、多官能性ビニル系単量体（ａ３）含有量が３重量％を超えると、成形品の透明性が低下する。多官能性ビニル系単量体（ａ３）含有量は２重量％以下が好ましく、１．５重量％以下がより好ましい。
【００１７】
アクリル系ゴム質重合体（Ａ）の重合方法としては、乳化重合法、懸濁重合法、連続塊状重合法、溶液連続重合法などの任意の方法を用いることができ、これらを２種以上組みあわせてもよい。これらの中でも、乳化重合法または塊状重合法が好ましい。重合時の除熱により体積平均粒子径を所望の範囲に調整しやすいことから、乳化重合法が最も好ましい。
【００１８】
アクリル系ゴム質重合体（Ａ）の体積平均粒子径は、成形品の耐衝撃性をより向上させる観点から、０．１μｍ以上が好ましく、０．１５μｍ以上がさらに好ましい。一方、アクリル系ゴム質重合体（Ａ）の体積平均粒子径は、成形品の透明性をより向上させる観点から、０．４μｍ以下が好ましく、０．３５μｍ以下がより好ましい。
【００１９】
ここで、前述の体積平均粒子径は、ゴム質重合体ラテックスを水媒体で希釈、分散させ、レーザ散乱回折法粒度分布測定装置、例えば、“ＬＳ  １３  ３２０”（ベックマン・コールター（株）製）を用いて測定することができる。
【００２０】
乳化重合法に用いる乳化剤は特に制限はなく、各種界面活性剤を使用できる。界面活性剤としては、カルボン酸塩型、硫酸エステル塩型、スルホン酸塩型などのアニオン系界面活性剤が好ましく使用される。これらを２種以上用いてもよい。
【００２１】
アニオン系界面活性剤の具体例としては、カプリル酸塩、カプリン酸塩、ラウリル酸塩、ミスチリン酸塩、パルミチン酸塩、ステアリン酸塩、オレイン酸塩、リノール酸塩、リノレン酸塩、ロジン酸塩、ベヘン酸塩、ヒマシ油硫酸エステル塩、ラウリルアルコール硫酸エステル塩、ドデシルベンゼンスルホン酸塩、アルキルナフタレンスルホン酸塩、アルキルジフェニルエーテルジスルホン酸塩、ナフタレンスルホン酸塩縮合物、ジアルキルスルホコハク酸塩、ポリオキシエチレンラウリル硫酸塩、ポリオキシエチレンアルキルエーテル硫酸塩、ポリオキシエチレンアルキルフェニルエーテル硫酸塩などが挙げられる。ここで言う塩としては、アンモニウム塩、ナトリウム塩、リチウム塩、カリウム塩などのアルカリ金属塩などが挙げられる。
【００２２】
重合に用いる開始剤は特に制限はなく、過酸化物、アゾ系化合物または過硫酸塩などが使用される。
【００２３】
過酸化物の具体例としては、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルパーオキシアセテート、ｔ−ブチルパーオキシベンゾエート、ｔ−ブチルイソプロピルカルボネート、ジ−ｔ−ブチルパーオキサイド、ｔ−ブチルパーオクテート、１，１−ビス（ｔ−ブチルパーオキシ）３，３，５−トリメチルシクロヘキサン、１，１−ビス（ｔ−ブチルパーオキシ）シクロヘキサン、ｔ−ブチルパーオキシ−２−エチルヘキサノエートなどが挙げられる。
【００２４】
アゾ系化合物の具体例としては、アゾビスイソブチロニトリル、アゾビス（２，４−ジメチルバレロニトリル）、２−フェニルアゾ−２，４−ジメチル−４−メトキシバレロニトリル、２−シアノ−２−プロピルアゾホルムアミド、１，１’−アゾビスシクロヘキサン−１−カーボニトリル、アゾビス（４−メトキシ−２，４−ジメチルバレロニトリル）、ジメチル２，２’−アゾビスイソブチレート、１−ｔ−ブチルアゾ−２−シアノブタン、２−ｔ−ブチルアゾ−２−シアノ−４−メトキシ−４−メチルペンタンなどが挙げられる。
【００２５】
過硫酸塩の具体例としては、過硫酸カリウム、過硫酸ナトリウム、過硫酸アンモニウムなどが挙げられる。
【００２６】
これらの開始剤を２種以上用いてもよい。乳化重合法には、過硫酸カリウム、クメンハイドロパーオキサイドなどが好ましく用いられる。また、開始剤はレドックス系でも用いることができる。
【００２７】
本発明におけるグラフト共重合体（Ｂ）は、前記アクリル系ゴム質重合体（Ａ）の存在下に、ビニル系単量体（ｂ）をグラフト共重合して得られる。
【００２８】
グラフト共重合体（Ｂ）を構成するビニル系単量体（ｂ）としては、シアン化ビニル系単量体（ｂ１）、芳香族ビニル系単量体（ｂ２）、その他のビニル系単量体が挙げられる。これらを２種以上用いてもよい。
【００２９】
グラフト共重合体（Ｂ）を構成するシアン化ビニル系単量体（ｂ１）としては、例えば、アクリロニトリル、メタクリロニトリル、エタクリロニトリルなどが挙げられる。これらの中でも、アクリロニトリルが好ましい。
【００３０】
グラフト共重合体（Ｂ）を構成する芳香族ビニル系単量体（ｂ２）としては、例えば、アクリル系ゴム質重合体（Ａ）を構成する芳香族ビニル系単量体（ａ２）として例示したものが挙げられる。その中でも、スチレンが好ましい。
【００３１】
グラフト共重合体（Ｂ）を構成するその他のビニル系単量体としては、例えば、アクリル系ゴム質重合体（Ａ）を構成するアクリル酸エステル系単量体（ａ１）として例示したものや、メタクリル酸メチル、メタクリル酸エチル、メタクリル酸ｎ−プロピル、メタクリル酸ｎ−ブチル、メタクリル酸ｔ−ブチル、メタクリル酸ｎ−ヘキシル、メタクリル酸シクロヘキシル、メタクリル酸クロロメチルなどの、アクリル酸エステル系単量体以外の不飽和カルボン酸アルキルエステル系単量体などが挙げられる。これらの中でも、メタクリル酸メチルが好ましい。
【００３２】
ビニル系単量体（ｂ）は、シアン化ビニル系単量体（ｂ１）および芳香族ビニル系単量体（ｂ２）を含むことが好ましく、成形品の耐衝撃性をより向上させることができる。グラフト共重合体（Ｂ）を構成するビニル系単量体（ｂ）は、ビニル系単量体（ｂ）の総量１００重量％中、シアン化ビニル系単量体（ｂ１）を２２〜３５重量％、芳香族ビニル系単量体（ｂ２）を６５〜７８重量％含むことが好ましい。シアン化ビニル系単量体（ｂ１）を２２重量％以上、芳香族ビニル系単量体（ｂ２）を７８重量％以下含むことにより、グラフト共重合体（Ｂ）の分子間力を向上させ、成形品の耐衝撃性をより向上させることができる。シアン化ビニル系単量体（ｂ１）２５重量％以上、芳香族ビニル系単量体（ｂ２）７５重量％以下がより好ましい。一方、シアン化ビニル系単量体（ｂ１）を３５重量％以下、芳香族ビニル系単量体（ｂ２）を６５重量％以上含むことにより、成形品の透明性をより向上させることができる。シアン化ビニル系単量体（ｂ１）３２重量％以下、芳香族ビニル系単量体（ｂ２）６８重量％以上がより好ましい。
【００３３】
グラフト共重合体（Ｂ）の重合方法としては、乳化重合法、懸濁重合法、連続塊状重合法、溶液連続重合法などの任意の方法を用いることができ、これらを２種以上組みあわせてもよい。これらの中でも、乳化重合法または塊状重合法が好ましい。重合時の温度制御が容易であることから、乳化重合法が最も好ましい。
【００３４】
グラフト共重合体（Ｂ）の乳化重合法に用いる乳化剤としては、アクリル系ゴム質重合体（Ａ）の乳化重合法に用いる乳化剤として例示したものを挙げることができる。また、グラフト共重合体（Ｂ）の重合に用いる開始剤としては、アクリル系ゴム質重合体（Ａ）の重合に用いる開始剤として例示したものを挙げることができる。
【００３５】
グラフト共重合体（Ｂ）の重合度およびグラフト率調整を目的として、連鎖移動剤を使用することもできる。連鎖移動剤の具体例としては、ｎ−オクチルメルカプタン、ｔ−ドデシルメルカプタン、ｎ−ドデシルメルカプタン、ｎ−テトラデシルメルカプタン、ｎ−オクタデシルメルカプタンなどのメルカプタン、テルピノレンなどのテルペンなどが挙げられる。これらを２種以上用いてもよい。これらの中でも、ｎ−オクチルメルカプタン、ｔ−ドデシルメルカプタンが好ましく用いられる。
【００３６】
グラフト共重合体（Ｂ）のグラフト率は、成形品の耐衝撃性をより向上させる観点から、１０％以上が好ましく、１５％以上がさらに好ましい。一方、グラフト共重合体（Ｂ）のグラフト率は、成形品の透明性をより向上させる観点から、８０％以下が好ましく、７０％以下がさらに好ましい。
【００３７】
なお、前述のグラフト率は、以下の方法により求めることができる。まず、８０℃で３時間真空乾燥を行ったグラフト共重合体（Ｂ）の所定量（ｍ；約１ｇ）にアセトニトリル１００ｍｌを加え、７０℃の湯浴中で３時間還流し、この溶液を８８００回転／分（１００００Ｇ）で４０分間遠心分離する。アセトニトリル不溶分を濾過し、この不溶分を８０℃で３時間真空乾燥し、重量（ｎ）を測定し、下記式よりグラフト率を算出する。ここでＬはグラフト共重合体（Ｂ）のゴム含有率（重量％）（すなわち、グラフト共重合体中のアクリル系ゴム質重合体（Ａ）の含有率（重量％））である。
グラフト率（％）＝｛［（ｎ）−（（ｍ）×Ｌ／１００）］／［（ｍ）×Ｌ／１００］｝×１００。
【００３８】
乳化重合法により製造されたグラフト共重合体（Ｂ）ラテックスに凝固剤を添加することにより、グラフト共重合体（Ｂ）を回収することができる。凝固剤としては、酸または水溶性の塩が用いられる。凝固剤の具体例としては、硫酸、塩酸、リン酸、酢酸などの酸、塩化カルシウム、塩化マグネシウム、塩化バリウム、塩化アルミニウム、硫酸マグネシウム、硫酸アルミニウム、硫酸アルミニウムアンモニウム、硫酸アルミニウムカリウム、硫酸アルミニウムナトリウムなどの水溶性の塩などが挙げられる。これらを２種以上用いてもよい。なお、酸で凝固した場合には、酸をアルカリにより中和した後にグラフト共重合体（Ｂ）を回収する方法も用いることができる。
【００３９】
なお、上記の方法によって、アクリル系ゴム質重合体（Ａ）に、ビニル系単量体（ｂ）がグラフト共重合されるが、ビニル系単量体（ｂ）の全てが、アクリル系ゴム質重合体（Ａ）にグラフト共重合されないことがある。そのため、本発明におけるグラフト共重合体（Ｂ）は、アクリル系ゴム質重合体（Ａ）にグラフト共重合されていない、ビニル系単量体（ｂ）の共重合体を含み得る。
【００４０】
本発明におけるビニル系（共）重合体（Ｃ）は、ビニル系単量体（ｃ）を（共）重合して得られる。
【００４１】
ビニル系（共）重合体（Ｃ）を構成するビニル系単量体（ｃ）は、少なくとも不飽和カルボン酸アルキルエステル系単量体（ｃ１）を含み、必要に応じて、さらにその他のビニル系単量体を含んでもよい。
【００４２】
ビニル系（共）重合体（Ｃ）を構成する不飽和カルボン酸アルキルエステル系単量体（ｃ１）としては、例えば、アクリル系ゴム質重合体（Ａ）を構成するアクリル酸エステル系単量体（ａ１）として例示したものや、メタアクリル酸メチル、メタアクリル酸エチル、メタアクリル酸ｎ−プロピル、メタアクリル酸ｎ−ブチル、メタアクリル酸ｔ−ブチル、メタアクリル酸ｎ−ヘキシル、メタアクリル酸シクロヘキシル、メタアクリル酸クロロメチルなどが挙げられる。これらを２種以上用いてもよい。これらの中でも、メタクリル酸メチルが好ましい。
【００４３】
ビニル系（共）重合体（Ｃ）を構成するその他のビニル系単量体としては、シアン化ビニル系単量体（ｃ２）、芳香族ビニル系単量体（ｃ３）、不飽和脂肪酸、アクリルアミド系単量体、マレイミド系単量体などが挙げられる。これらを２種以上用いてもよい。これらの中でも、シアン化ビニル系単量体（ｃ２）、芳香族ビニル系単量体（ｃ３）が好ましい。
【００４４】
ビニル系（共）重合体（Ｃ）を構成するシアン化ビニル系単量体（ｃ２）としては、例えば、グラフト共重合体（Ｂ）を構成するシアン化ビニル系単量体（ｂ１）として例示したものなどが挙げられる。これらを２種以上用いてもよい。これらの中でも、アクリロニトリルが好ましい。
【００４５】
ビニル系（共）重合体（Ｃ）を構成する芳香族ビニル系単量体（ｃ３）の具体例としては、例えば、アクリル系ゴム質重合体（Ａ）を構成する芳香族ビニル系単量体（ａ２）として例示したものなどが挙げられる。これらを２種以上用いてもよい。これらの中でも、スチレンが好ましい。
【００４６】
ビニル系（共）重合体（Ｃ）を構成するビニル系単量体（ｃ）は、ビニル系単量体（ｃ）の総量１００重量％中、不飽和カルボン酸アルキルエステル系単量体（ｃ１）を８０〜１００重量％、シアン化ビニル系単量体（ｃ２）を０〜２０重量％、芳香族ビニル系単量体（ｃ３）を０〜２０重量％含む。ただし、シアン化ビニル系単量体（ｃ２）または芳香族ビニル系単量体（ｃ３）を含まない（０重量％）ものであってもよい。不飽和カルボン酸アルキルエステル系単量体（ｃ１）含有量が８０重量％未満であると、ビニル系（共）重合体（Ｃ）の屈折率が上昇し、アクリル系ゴム質重合体（Ａ）との屈折率が大きくなることから、成形品の透明性が低下する。
【００４７】
ビニル系（共）重合体（Ｃ）を構成するビニル系単量体（ｃ）の組成は、グラフト共重合体（Ｂ）を構成するビニル系単量体（ｂ）の組成と同一であっても異なっていてもよい。
【００４８】
ビニル系（共）重合体（Ｃ）の重合方法としては、懸濁重合法、乳化重合法、連続塊状重合法などの任意の方法を用いることができ、これらを２種以上組みあわせてもよい。これらの中でも、重合制御の容易さ、後処理の容易さを考慮すると懸濁重合が好ましい。
【００４９】
懸濁重合に用いる懸濁安定剤としては、硫酸バリウムおよび水酸化マグネシウムなどの無機系懸濁安定剤や、ポリビニルアルコール、カルボキシメチルセルロース、ヒドロキシエチルセルロース、ポリアクリルアミド、メタクリル酸メチル／アクリルアミド共重合体などの有機系懸濁安定剤などが挙げられる。これらを２種以上用いてもよい。これらの中でも、色調安定性の面で有機系懸濁安定剤が好ましい。
【００５０】
ビニル系（共）重合体（Ｃ）の懸濁重合に用いる開始剤としては、グラフト共重合体（Ｂ）の開始剤として例示したものを挙げることができる。また、ビニル系（共）重合体（Ｃ）の重合度の調整を目的として、グラフト共重合体（Ｂ）に用いられる連鎖移動剤として例示したメルカプタン、テルペンなどの連鎖移動剤を使用することも可能である。懸濁重合法によりビニル系（共）重合体（Ｃ）のスラリーが得られ、次いで脱水、乾燥を経て、ビーズ状のビニル系（共）重合体（Ｃ）が得られる。
【００５１】
本発明の熱可塑性樹脂組成物は、グラフト共重合体（Ｂ）とビニル系（共）重合体（Ｃ）の合計１００重量部に対して、グラフト共重合体（Ｂ）を３５〜７５重量部、ビニル系（共）重合体（Ｃ）を２５〜６５重量部配合してなる。グラフト共重合体（Ｂ）の配合量が３５重量部未満で、ビニル系（共）重合体（Ｃ）の配合量が６５重量部を超えると、成形品の耐衝撃性が低下する。グラフト共重合体（Ｂ）の配合量が４５重量部以上で、ビニル系（共）重合体（Ｃ）の配合量が５５重量部以下であることが好ましく、成形品の耐候性、耐衝撃性をより向上させることができる。一方、グラフト共重合体（Ｂ）の配合量が７５重量部を超え、ビニル系（共）重合体（Ｃ）の配合量が２５重量部未満であると、成形品の透明性が低下する。グラフト共重合体（Ｂ）の配合量が６５重量部以下、ビニル系（共）重合体（Ｃ）の配合量が３５重量部以上であることが好ましい。
【００５２】
本発明の熱可塑性樹脂組成物において、成形品の透明性をより向上させる観点から、アクリル系ゴム質重合体（Ａ）の屈折率とビニル系（共）重合体（Ｃ）の屈折率との差の絶対値は、０．０２以下が好ましく、０．００５以下がより好ましい。
【００５３】
なお、ビニル系（共）重合体（Ｃ）の屈折率は、ビニル系（共）重合体（Ｃ）を構成するビニル系単量体（ｃ）の組成から、各ビニル系単量体（ｃ）の重合体の屈折率ｎｉ、各ビニル系単量体（ｃ）の重量分率ｗｉを用いて、下記式により算出する理論値とほぼ一致することが実験的に確認できている。
屈折率ｎ＝Σ（ｗｉ×ｎｉ）
このため、上記式により算出される理論値を参考に、アクリル系ゴム質重合体（Ａ）との屈折率差が所望の範囲になるように、ビニル系単量体（ｃ）の組成を調整することができる。なお、各ビニル系単量体（ｃ）の重合体の屈折率は、「ＰＯＬＹＭＥＲ  ＨＡＮＤＢＯＯＫ」（ＦＯＵＲＴＨ  ＥＤＩＴＩＯＮ  Ｖｏｌｕｍｅ２）に記載されており、例えば、ポリメタクリル酸メチルは１．４８８９、ポリアクリロニトリルは１．５２、ポリスチレンは１．５９である。
【００５４】
ここで、本発明におけるアクリル系ゴム質重合体（Ａ）およびビニル系（共）重合体（Ｃ）の屈折率は、アクリル系ゴム質重合体（Ａ）（固形物）またはビニル系（共）重合体（Ｃ）をそれぞれ８０℃で３時間真空乾燥した後、２２０℃に設定した加熱プレスを用いて作製した厚み約４０μｍのフィルム状サンプルを試料として、アッベ屈折率計を用いて測定することができる。なお、測定温度は２３℃とする。
【００５５】
また、本発明の熱可塑性樹脂組成物において、成形品の耐衝撃性をより向上させる観点から、アクリル系ゴム質重合体（Ａ）の屈折率とグラフト共重合体（Ｂ）のグラフト成分の屈折率との差の絶対値が０．０５以上であることが好ましい。０．０６以上がより好ましい。これまで、アクリル系ゴム質重合体（Ａ）を用いたグラフト共重合体（Ｂ）とビニル系（共）重合体を配合してなる熱可塑性樹脂組成物において、成形品の透明性を高めるために、アクリル系ゴム質重合体（Ａ）の屈折率とグラフト共重合体（Ｂ）の屈折率との差を小さくすることが望ましいと考えられていた。本発明においては、アクリル系ゴム質重合体（Ａ）の屈折率とグラフト共重合体（Ｂ）のグラフト成分の屈折率との差の絶対値をあえて大きくすることにより、成形品の透明性と耐衝撃性をよりバランスよく向上させることができる。
【００５６】
なお、グラフト共重合体（Ｂ）のグラフト成分の屈折率は、グラフト共重合体（Ｂ）を構成するビニル系単量体（ｂ）の組成から、各ビニル系単量体（ｂ）の重合体の屈折率ｎｉ、各ビニル系単量体（ｂ）の重量分率ｗｉを用いて、下記式により算出する理論値とほぼ一致することが実験的に確認できている。
屈折率ｎ＝Σ（ｗｉ×ｎｉ）
このため、上記式により算出される理論値を参考に、アクリル系ゴム質重合体（Ａ）との屈折率差が所望の範囲になるように、ビニル系単量体（ｂ）の組成を調整することができる。なお、各ビニル系単量体（ｂ）の重合体の屈折率は、「ＰＯＬＹＭＥＲ  ＨＡＮＤＢＯＯＫ」（ＦＯＵＲＴＨ  ＥＤＩＴＩＯＮ  Ｖｏｌｕｍｅ２）に記載されており、例えば、ポリメタクリル酸メチルは１．４８８９、ポリアクリロニトリルは１．５２、ポリスチレンは１．５９である。
【００５７】
ここで、グラフト共重合体（Ｂ）のグラフト成分の屈折率は、次の方法により測定することができる。なお、一般的な重合方法により得られたグラフト共重合体（Ｂ）においては、非グラフト成分の組成とグラフト成分の組成は、ほぼ一致することが実験的に確認できている。そこで、本発明においては、グラフト共重合体（Ｂ）の非グラフト成分の組成を分析し、これをグラフト成分の組成と仮定している。まず、グラフト共重合体（Ｂ）約１ｇにアセトニトリル１００ｍｌを加え、７０℃の温度の湯浴中で３時間還流する。その後、８８００回転／分（１００００Ｇ）で４０分間遠心分離し、アセトニトリル不溶分を濾過した後、濾液をロータリーエバポレーターで濃縮し、析出物を８０℃で３時間真空乾燥して非グラフト成分のサンプルを得る。その後、２２０℃に設定した加熱プレスを用いて作製した厚み約４０μｍのフィルム状サンプルについて、フーリエ変換赤外分光光度計により赤外分光分析を行う。得られたＩＲチャートの各ピークの高さから、非グラフト成分中のビニル系単量体由来単位の組成を求め、これをグラフト成分中のビニル系単量体由来単位の組成とする。各単量体由来単位とピークとの対応関係は次の通りである。
アクリロニトリル由来単位：−Ｃ≡Ｎ伸縮に帰属される２２４０ｃｍ−１のピーク
スチレン由来単位：ベンゼン核の振動に帰属される１６０５ｃｍ−１のピーク
メタクリル酸メチル由来単位：エステルのカルボニル基のＣ＝Ｏ伸縮振動に帰属される１７３０ｃｍ−１のピークの倍音ピークである３４６０ｃｍ−１のピーク。
【００５８】
赤外分光分析により求めたグラフト成分中のビニル系単量体由来単位の組成から、各ビニル系単量体（ｂ）の重合体の屈折率ｎｉ、各ビニル系単量体（ｂ）由来単位の重量分率ｗｉを用いて、下記式により、グラフト共重合体（Ｂ）のグラフト成分の屈折率を算出する。
屈折率ｎ＝Σ（ｗｉ×ｎｉ）
なお、各ビニル系単量体（ｂ）の重合体の屈折率は、「ＰＯＬＹＭＥＲ  ＨＡＮＤＢＯＯＫ」（ＦＯＵＲＴＨ  ＥＤＩＴＩＯＮ  Ｖｏｌｕｍｅ２）に記載されており、例えば、ポリメタクリル酸メチルは１．４８８９、ポリアクリロニトリルは１．５２、ポリスチレンは１．５９である。
【００５９】
本発明の熱可塑性樹脂組成物は、厚さ３ｍｍの角板成形品を射出成形したときの角板成形品の厚さ方向の全光線透過率が５０％以上となることが好ましい。かかる全光線透過率が５０％以上であれば、成形品の透明性をより向上させることができる。かかる全光線透過率を５０％以上とする方法としては、例えば、前述の好ましいグラフト共重合体（Ｂ）とビニル系（共）重合体（Ｃ）を配合する方法などが挙げられる。
【００６０】
ここで、前述の全光線透過率は、熱可塑性樹脂組成物から厚さ３ｍｍの角板成形品を射出成形し、各３個の角板成形品について、ＩＳＯ１３４６８に準拠して、ヘーズメーターを用いて厚さ方向の全光線透過率を測定し、その数平均値を算出することにより求めることができる。
【００６１】
本発明の熱可塑性樹脂組成物には、本発明の効果を損なわない範囲で、ヒンダードフェノール系、含硫黄有機化合物系、含リン有機化合物系等の酸化防止剤、フェノール系、アクリレート系等の熱安定剤、ベンゾトリアゾール系、ベンゾフェノン系、サリシレート系等の紫外線吸収剤、有機ニッケル系、ヒンダードアミン系等の光安定剤等の各種安定剤、高級脂肪酸の金属塩類、高級脂肪酸アミド類等の滑剤、フタル酸エステル類、リン酸エステル類等の可塑剤、ポリブロモジフェニルエーテル、テトラブロモビスフェノール−Ａ、臭素化エポキシオリゴマー、臭素化ポリカーボネートオリゴマー等の含ハロゲン系化合物、リン系化合物、三酸化アンチモン等の難燃剤・難燃助剤、帯電防止剤、カーボンブラック、酸化チタン、顔料および染料、水やシリコーンオイル、流動パラフィンなどの液体を配合することもできる。これら添加物の配合方法については特に制限はなく、種々の方法を用いることができる。
【００６２】
本発明の熱可塑性樹脂組成物は、（１）アクリル酸エステル系単量体（ａ１）７０〜９０重量％、芳香族ビニル系単量体（ａ２）１０〜３０重量％、多官能性ビニル系単量体（ａ３）０．５〜３重量％を含むビニル系単量体（ａ）を共重合してアクリル系ゴム質重合体（Ａ）を得る工程、（２）前記アクリル系ゴム質重合体（Ａ）の存在下に、ビニル系単量体（ｂ）をグラフト共重合してグラフト共重合体（Ｂ）を得る工程、（３）不飽和カルボン酸アルキルエステル系単量体（ｃ１）８０〜１００重量％、シアン化ビニル系単量体（ｃ２）０〜２０重量％、芳香族ビニル系単量体（ｃ３）０〜２０重量％を含むビニル系単量体（ｃ）を（共）重合してビニル系（共）重合体（Ｃ）を得る工程、ならびに、（４）前記グラフト共重合体（Ｂ）と前記ビニル系（共）重合体（Ｃ）の合計１００重量部に対して、グラフト共重合体（Ｂ）３５〜７５重量部およびビニル系（共）重合体（Ｃ）２５〜６５重量部を配合する工程を含む方法により製造することができる。上記工程（３）は、工程（１）または（２）よりも先に行ってもよい。前記グラフト共重合体（Ｂ）、ビニル系（共）重合体（Ｃ）および必要に応じてその他の成分を溶融混練することが好ましい。溶融混練方法としては、特に制限は無いが、加熱装置とベントを有する、単軸または二軸押出機を使用して溶融混練することが好ましい。溶融混練温度は、通常２１０〜３００℃の範囲から選択されるが、本発明の目的を損なわない範囲で、温度勾配を自由に設定することも可能である。また、二軸押出機を用いる場合は、同一回転方向でも異回転方向でもよい。
【００６３】
本発明の熱可塑性樹脂組成物は、射出成形、押出成形、ブロー成形、真空成形、圧縮成形、ガスアシスト成形などの任意の方法により成形し、成形品とすることができる。成形方法としては、射出成形が好ましい。射出成形時のシリンダー温度は２１０〜２６０℃が一般的であり、金型温度は３０〜８０℃が一般的である。
【００６４】
本発明の成形品は、厚さ３ｍｍあたりの全光線透過率が５０％以上であることが好ましい。かかる全光線透過率が５０％以上であれば、成形品の透明性をより向上させることができる。かかる全光線透過率を５０％以上とする方法としては、例えば、前述の好ましい熱可塑性樹脂組成物を成形する方法などが挙げられる。
【００６５】
ここで、前述の全光線透過率は、成形品から厚さ３ｍｍの角板試験片を切り出し、各３個の角板試験片について、ＩＳＯ１３４６８に準拠して、ヘーズメーターを用いて厚さ方向の全光線透過率を測定し、その数平均値を算出することにより求めることができる。
【実施例】
【００６６】
本発明をさらに具体的に説明するため、以下に実施例を挙げる。各実施例、比較例および原材料の評価方法は以下の通りである。
【００６７】
（１）屈折率測定
（１−１）アクリル系ゴム質重合体（Ａ）または（Ａ’）の屈折率
参考例１〜６により得られたアクリル系ゴム質重合体ラテックスに硫酸を添加し、脱水・洗浄によりアクリル系ゴム質重合体の固形物を得た。得られたアクリル系ゴム質重合体固形物を８０℃で３時間真空乾燥した後、２２０℃に設定した加熱プレスを用いて厚み約４０μｍのフィルム状サンプルを作製した。このフィルム状サンプルを試料として、アッベ屈折率計を用いて屈折率を測定した。なお、測定温度は２３℃とした。
【００６８】
（１−２）グラフト共重合体（Ｂ）または（Ｂ’）のグラフト成分の屈折率
一般的な重合方法により得られたグラフト共重合体（Ｂ）においては、非グラフト成分の組成とグラフト成分の組成は、ほぼ一致することが実験的に確認できている。そこで、本発明においては、グラフト共重合体（Ｂ）の非グラフト成分の組成を分析し、これをグラフト成分の組成と仮定した。
【００６９】
グラフト共重合体（Ｂ）または（Ｂ’）約１ｇにアセトニトリル１００ｍｌを加え、７０℃の温度の湯浴中で３時間還流し、この溶液を８８００回転／分（１００００Ｇ）で４０分間遠心分離した。アセトニトリル不溶分を濾過した後、濾液をロータリーエバポレーターで濃縮し、析出物を８０℃で３時間真空乾燥して非グラフト成分のサンプルを得た。得られたサンプルから、２２０℃に設定した加熱プレスを用いて厚み４０μｍ程度のフィルム状サンプルを作製し、フーリエ変換赤外分光光度計（日本光学（株）製、“ＦＴ／ＩＲ４１００”）を用いて赤外分光分析を行った。得られたチャートに現れた各ピークの高さから、非グラフト成分中のビニル系単量体由来単位の組成を求め、これをグラフト成分中のビニル系単量体由来単位の組成とした。各単量体とピークとの対応関係は次の通りである。
アクリロニトリル由来単位：−Ｃ≡Ｎ伸縮に帰属される２２４０ｃｍ−１のピーク
スチレン由来単位：ベンゼン核の振動に帰属される１６０５ｃｍ−１のピーク
メタクリル酸メチル由来単位：エステルのカルボニル基のＣ＝Ｏ伸縮振動に帰属される１７３０ｃｍ−１のピークの倍音ピークである３４６０ｃｍ−１のピーク。
【００７０】
赤外分光分析により求めたグラフト成分中のビニル系単量体由来単位の組成から、各ビニル系単量体（ｂ）の重合体の屈折率ｎｉ、各ビニル系単量体（ｂ）由来単位の重量分率ｗｉを用いて、下記式により、グラフト共重合体（Ｂ）または（Ｂ’）のグラフト成分の屈折率を算出した。
屈折率ｎ＝Σ（ｗｉ×ｎｉ）
なお、各ビニル系単量体（ｂ）の重合体の屈折率は、「ＰＯＬＹＭＥＲ  ＨＡＮＤＢＯＯＫ」（ＦＯＵＲＴＨ  ＥＤＩＴＩＯＮ  Ｖｏｌｕｍｅ２）に記載されており、ポリメタクリル酸メチルは１．４８８９、ポリメタクリル酸アリルは１．５１９６、ポリアクリロニトリルは１．５２、ポリスチレンは１．５９である。
【００７１】
（１−３）ビニル系（共）重合体（Ｃ）または（Ｃ’）の屈折率
参考例１７〜２０により得られたビニル共共重合体を８０℃で３時間真空乾燥した後、２２０℃に設定した加熱プレスを用いて厚み約４０μｍのフィルム状サンプルを作製した。このフィルム状サンプルを試料として、アッベ屈折率計を用いて屈折率を測定した。なお、測定温度は２３℃とした。
【００７２】
（２）耐候性評価
各実施例および比較例により得られた厚さ３ｍｍの角板試験片に対して、分光光度計“ＣＥ−７０００Ａ”（Ｘ−Ｒｉｔｅ社製）を用いて、色（Ｌ＊１、ａ＊１、ｂ＊１）を測定した。次に、サンシャインウェザーメーター（スガ試験機（株）製ＷＥＬ−ＳＵＮ−ＨＣＨ型）を用いて、ブラックパネル温度：６３℃、サイクル：６０分（降雨１２分）、放射照度：８０Ｗ／ｍ２の条件下で、波長：３００〜４００ｎｍの紫外線を照射する耐候性試験を１０００時間実施し、耐候性試験後の色（Ｌ＊２、ａ＊２、ｂ＊２）を測定した。耐候性試験前後の色差ΔＥを下記式により算出した。
色差ΔＥ＝√（（Ｌ＊１−Ｌ＊２）２＋（ａ＊１−ａ＊２）２＋（ｂ＊１−ｂ＊２）２）。
【００７３】
（３）耐衝撃性評価
各実施例および比較例により得られたシャルピー衝撃強度評価用試験片（全長８０ｍｍ、厚さ４ｍｍ、幅１０ｍｍ、ノッチ部の幅８ｍｍ）について、シャルピー衝撃強度をＩＳＯ１７９に準拠して測定した。１０個の試験片についてシャルピー衝撃強度を測定し、その数平均値を算出した。
【００７４】
（４）流動性評価
各実施例および比較例により得られたペレットを８０℃の熱風乾燥機中で３時間乾燥した後、ＩＳＯ１１３３に準拠し、温度：２２０℃、荷重：９８Ｎの条件でメルトフローレートを測定した。
【００７５】
（５）透明性評価
各実施例および比較例により得られた全光線透過率評価用試験片（厚さ３ｍｍ）について、ＩＳＯ１３４６８に準拠して、ヘーズメーター“ＮＤＨ  ５０００”（日本電色工業（株）製）を用いて厚さ方向の全光線透過率を測定した。各３個の試験片について全光線透過率を測定し、その数平均値を算出した。
【００７６】
各実施例、比較例に使用した材料を以下に示す。
【００７７】
（参考例１）アクリル系ゴム質重合体（Ａ−１）
純水１３０重量部、乳化剤である不均化ロジン酸カリウム水溶液１重量部（固形分換算）を反応容器に仕込み、７５℃まで昇温し、撹拌下、アクリル酸ｎ−ブチル１７．６重量部スチレン２．２重量部とメタクリル酸アリル０．２重量部の混合物を１時間かけて連続添加した。次いで２重量％過硫酸カリウム水溶液１０重量部と、不均化ロジン酸カリウム水溶液１．５重量部（固形分換算）をそれぞれ６時間かけて連続添加した。また、過硫酸カリウム水溶液および不均化ロジン酸カリウム水溶液の添加開始から２時間後にアクリル酸ｎ−ブチル７０．４重量部とスチレン８．８重量部とメタクリル酸アリル０．８重量部の混合物を４時間かけて添加し、添加終了後さらに１時間保持することでアクリル系ゴム質重合体（Ａ−１）ラテックスを得た。
【００７８】
（参考例２）アクリル系ゴム質重合体（Ａ−２）
アクリル酸ｎ−ブチルとスチレンとメタクリル酸アリルの合計１００重量部に対して、アクリル酸ｎ−ブチルの全添加部数を８０重量部、スチレンの全添加部数を１９重量部、メタクリル酸アリルの全添加部数を１重量部としたこと以外は参考例１と同様にしてアクリル系ゴム質重合体（Ａ−２）ラテックスを得た。
【００７９】
（参考例３）アクリル系ゴム質重合体（Ａ−３）
アクリル酸ｎ−ブチルとスチレンとメタクリル酸アリルの合計１００重量部に対して、アクリル酸ｎ−ブチルの全添加部数を７２重量部、スチレンの全添加部数を２７重量部、メタクリル酸アリルの全添加部数を１重量部としたこと以外は参考例１と同様にしてアクリル系ゴム質重合体（Ａ−３）ラテックスを得た。
【００８０】
（参考例４）アクリル系ゴム質重合体（Ａ’−４）
アクリル酸ｎ−ブチルとスチレンとメタクリル酸アリルの合計１００重量部に対して、アクリル酸ｎ−ブチルの全添加部数を９９重量部、スチレンの全添加部数を０重量部、メタクリル酸アリルの全添加部数を１重量部としたこと以外は参考例１と同様にしてアクリル系ゴム質重合体（Ａ’−４）ラテックスを得た。
【００８１】
（参考例５）アクリル系ゴム質重合体（Ａ’−５）
アクリル酸ｎ−ブチルとスチレンとメタクリル酸アリルの合計１００重量部に対して、アクリル酸ｎ−ブチルの全添加部数を９３重量部、スチレンの全添加部数を６重量部、メタクリル酸アリルの全添加部数を１重量部としたこと以外は参考例１と同様にしてアクリル系ゴム質重合体（Ａ’−５）ラテックスを得た。
【００８２】
（参考例６）アクリル系ゴム質重合体（Ａ’−６）
アクリル酸ｎ−ブチルとスチレンとメタクリル酸アリルの合計１００重量部に対して、アクリル酸ｎ−ブチルの全添加部数を６４重量部、スチレンの全添加部数を３５重量部、メタクリル酸アリルの全添加部数を１重量部としたこと以外は参考例１と同様にしてアクリル系ゴム質重合体（Ａ’−６）ラテックスを得た。
【００８３】
参考例１〜６に用いたビニル系単量体の組成、アクリル系ゴム質重合体の屈折率を表１に示す。
【００８４】
【表１】
2017165918.tif 000002
【００８５】
（参考例７）グラフト共重合体（Ｂ−１）
純水１３．２重量部、無水ブドウ糖０．４８重量部、ピロリン酸ナトリウム０．２６重量部および硫酸第一鉄０．０１重量部の混合物、オレイン酸カリウム０．４重量部および純水１２．５重量部の混合物、参考例１により得られたアクリル系ゴム質重合体（Ａ−１）５０重量部（固形分換算）および純水９４．３重量部を反応容器に仕込み、５８℃まで昇温し、撹拌下、アクリロニトリル１３重量部、スチレン３７重量部およびｔ−ドデシルメルカプタン０．２重量部の混合物（ｉ）を４時間かけて連続添加した。連続添加開始から０．５時間後に、容器内温度を６２℃に昇温し、クメンハイドロパーオキサイド０．３重量部、オレイン酸カリウム２．０重量部および純水１２．５重量部の混合物を並行して５時間かけて連続添加した。続いて、（ｉ）の添加終了時に、容器内温度をさらに６５℃まで昇温し、グラフト共重合体（Ｂ−１）ラテックスを得た。得られたラテックス１００重量部（固形分換算）を、硫酸マグネシウム３重量部を加えた８５℃の水９００重量部中に、撹拌しながら注いで凝固し、次いで脱水、乾燥を行い、パウダー状のグラフト共重合体（Ｂ−１）を得た。
【００８６】
（参考例８）グラフト共重合体（Ｂ−２）
アクリル系ゴム質重合体（Ａ−１）にかえて参考例２により得られたアクリル系ゴム質重合体（Ａ−２）を用いたこと、混合物（ｉ）として、メタクリル酸メチル５０重量部およびｔ−ドデシルメルカプタン０．８重量部の混合物を用いたこと以外は参考例７と同様にしてグラフト共重合体（Ｂ−２）を製造した。
【００８７】
（参考例９）グラフト共重合体（Ｂ−３）
混合物（ｉ）として、アクリロニトリル１３重量部、スチレン３７重量部およびｔ−ドデシルメルカプタン０．２重量部の混合物を用いたこと以外は参考例８と同様にしてグラフト共重合体（Ｂ−３）を製造した。
【００８８】
（参考例１０）グラフト共重合体（Ｂ−４）
混合物（ｉ）として、アクリロニトリル１７重量部、スチレン３３重量部およびｔ−ドデシルメルカプタン０．３重量部の混合物を用いたこと以外は参考例６と同様にしてグラフト共重合体（Ｂ−４）を製造した。
【００８９】
（参考例１１）グラフト共重合体（Ｂ−５）
アクリル系ゴム質重合体（Ａ−１）にかえて参考例３により得られたアクリル系ゴム質重合体（Ａ−３）を用いたこと、混合物（ｉ）として、メタクリル酸メチル５０重量部およびｔ−ドデシルメルカプタン０．８重量部の混合物を用いたこと以外は参考例７と同様にしてグラフト共重合体（Ｂ−５）を製造した。
【００９０】
（参考例１２）グラフト共重合体（Ｂ−６）
混合物（ｉ）として、メタクリル酸メチル４４重量部、アクリロニトリル２重量部、スチレン４重量部およびｔ−ドデシルメルカプタン０．６重量部の混合物を用いたこと以外は参考例１２と同様にしてグラフト共重合体（Ｂ−６）を製造した。
【００９１】
（参考例１３）グラフト共重合体（Ｂ’−７）
アクリル系ゴム質重合体（Ａ−１）にかえて参考例４により得られたアクリル系ゴム質重合体（Ａ’−４）を用いたこと以外は参考例７と同様にしてグラフト共重合体（Ｂ’−７）を製造した。
【００９２】
（参考例１４）グラフト共重合体（Ｂ’−８）
アクリル系ゴム質重合体（Ａ−１）にかえて参考例５により得られたアクリル系ゴム質重合体（Ａ’−５）を用いたこと、混合物（ｉ）として、メタクリル酸メチル５０重量部およびｔ−ドデシルメルカプタン０．８重量部の混合物を用いたこと以外は参考例７と同様にしてグラフト共重合体（Ｂ’−８）を製造した。
【００９３】
（参考例１５）グラフト共重合体（Ｂ’−９）
アクリル系ゴム質重合体（Ａ−１）にかえて参考例６により得られたアクリル系ゴム質重合体（Ａ’−６）を用いたこと、混合物（ｉ）として、メタクリル酸メチル５０重量部およびｔ−ドデシルメルカプタン０．８重量部の混合物を用いたこと以外は参考例７と同様にしてグラフト共重合体（Ｂ’−９）を製造した。
【００９４】
（参考例１６）グラフト共重合体（Ｂ’−１０）
アクリル系ゴム質重合体（Ａ−１）にかえてポリブタジエンラテックス５０重量部（固形分換算）を用いたこと、混合物（ｉ）として、メタクリル酸メチル３６重量部、アクリロニトリル２重量部、スチレン１２重量部およびｔ−ドデシルメルカプタン０．５重量部の混合物を用いたこと以外は参考例７と同様にしてグラフト共重合体（Ｂ’−１０）を製造した。
【００９５】
参考例７〜１６に用いたアクリル系ゴム質重合体とビニル系単量体の組成、グラフト共重合体のグラフト成分の屈折率を表２に示す。
【００９６】
【表２】
2017165918.tif 000003
【００９７】
（参考例１７）ビニル系重合体（Ｃ−１）
ＩＳＯ  １１３３に準拠して測定した２３０℃×荷重３．８Ｋｇのメルトフローレートが１４ｇ／１０分の三菱レイヨン（株）製“アクリペット”（登録商標）ＭＦを使用した。
【００９８】
（参考例１８）ビニル系共重合体（Ｃ−２）
アクリルアミド８０重量部、メタクリル酸メチル２０重量部、過硫酸カリウム０．３重量部、純水１８００重量部を反応容器中に仕込み、反応容器中の気相を窒素ガスで置換し、撹拌下、７０℃に保った。単量体が完全に重合体に転化するまで反応を続けた後、水酸化ナトリウム２０質量部と純水２０００重量部を加え、７０℃で２時間撹拌した後、室温にまで冷却することで懸濁重合用媒体となるメタクリル酸メチル−アクリルアミド二元共重合体水溶液を得た。
【００９９】
２０Ｌのオートクレーブに前記メタクリル酸メチル−アクリルアミド二元共重合体水溶液６重量部を純水１６５重量部に溶解した溶液を入れて４００回転／分で撹拌し、系内を窒素ガスで置換した。次に、メタクリル酸メチル８８重量部、アクリロニトリル４重量部、スチレン８重量部、アゾビスイソブチロニトリル０．３２重量部およびｔ−ドデシルメルカプタン０．６重量部の混合物（ｉｉ）を、反応系を撹拌しながら３０分間かけて初期添加し、７０℃にて共重合反応を開始した。その後、３時間かけて１００℃に昇温した。到達後３０分間１００℃に保温した後、冷却し、ポリマーの分離、洗浄、乾燥を行って、ビニル系共重合体（Ｃ−２）を得た。
【０１００】
（参考例１９）ビニル系共重合体（Ｃ’−３）
混合物（ｉｉ）として、メタクリル酸メチル７２重量部、アクリロニトリル４重量部、スチレン２４重量部、アゾビスイソブチロニトリル０．３２重量部およびｔ−ドデシルメルカプタン０．４重量部の混合物を用いたこと以外は参考例１８と同様にしてビニル系共重合体（Ｃ’−３）を製造した。
【０１０１】
（参考例２０）ビニル系共重合体（Ｃ’−４）
混合物（ｉｉ）として、アクリロニトリル２７重量部、スチレン７３重量部、アゾビスイソブチロニトリル０．３２重量部およびｔ−ドデシルメルカプタン０．３２重量部の混合物を用いたこと以外は参考例１８と同様にしてビニル系共重合体（Ｃ’−４）を製造した。
【０１０２】
参考例１７〜２０に用いたビニル系単量体の組成、ビニル系（共）重合体の屈折率を表３に示す。
【０１０３】
【表３】
2017165918.tif 000004
【０１０４】
（実施例１〜７、比較例１〜８）
上記参考例７〜１６で調製したグラフト共重合体（Ｂ−１〜６、Ｂ’７〜１０）と参考例１７〜２０で調製したビニル系（共）重合体（Ｃ−１〜２、Ｃ’３〜４）をそれぞれ表４で示した配合比で配合し、ブレンダーを用いて１分間撹拌した。得られた混合物を、４０ｍｍφ押出機を用いて、押出温度：２３０℃、スクリュー回転数：８０ｒｐｍの条件で溶融混練し、ガット状に押出してペレット化した。得られたペレットを、シリンダー温度：２３０℃、金型温度：６０℃の条件で射出成形し、評価用の各種試験片を作製した。これら試験片について前述の方法により評価した結果を表４に示す。
【０１０５】
【表４】
2017165918.tif 000005
【産業上の利用可能性】
【０１０６】
本発明の熱可塑性樹脂組成物によれば、耐候性、耐衝撃性および透明性に優れた成形品を得ることができる。かかる特性を活かして、耐候性および透明性を必要とする屋外設備や自動車用途などに好適に利用することができる。